(57)【特許請求の範囲】
【請求項１】
樹脂からなる基板上に立ち上がる複数の雄型係合素子を有する面ファスナーであって、
前記雄型係合素子が、前記基板から立ち上がるステムおよびステムの途中または先端から基板幅方向に突出する突起を有し、
前記雄型係合素子が基板長さ方向に列をなしており、さらにそのような列が基板の幅方向に複数列並んでおり、
前記基板の幅方向の中央部には下記（Ａ１）の雄型係合素子の列が存在し、その幅方向両隣部には下記（Ａ２）の雄型係合素子の列が存在している面ファスナー。
（Ａ１）ステムから突出する突起が１段であって、かつその突出長が０．４ｍｍ以上である雄型係合素子。
（Ａ２）ステムから突出する突起がステムの上下方向に２段以上であって、かつその最上段の突出長が０．３５ｍｍ以下である雄型係合素子。
【請求項２】
前記雄型係合素子（Ａ２）が存在する両隣部の面積が、前記雄型係合素子（Ａ１）が存在する中央部と前記雄型係合素子（Ａ２）が存在する両隣部の合計面積の５０〜９０％である、請求項１に記載の面ファスナー。
【請求項３】
前記雄型係合素子（Ａ１）が２〜１０列存在する中央部の両隣に前記雄型係合素子（Ａ２）が３〜２０列存在する両隣部が存在する、請求項１または２に記載の面ファスナー。
【請求項４】
前記基板および前記雄型係合素子を形成する樹脂がポリエステル系エラストマーである、請求項１〜３のいずれかに記載の面ファスナー。
【請求項５】
前記雄型係合素子（Ａ１）および前記雄型係合素子（Ａ２）が、ともに、前記基板からの該係合素子の高さ（Ｈ）に対する該係合素子の最頂部から最上段突起の下端部までの長さ（Ｄ）の比（Ｄ／Ｈ）が０．３５〜０．７５である、請求項１〜４のいずれかに記載の面ファスナー。
【請求項６】
前記雄型係合素子の基板被覆率が２５〜５５％である、請求項１〜５のいずれかに記載の面ファスナー。
【請求項７】
前記雄型係合素子密度が中央部および両隣部ともに３０〜７０個／ｃｍ２の範囲である、請求項１〜６のいずれかに記載の面ファスナー。
【請求項８】
請求項１〜７のいずれかに記載の面ファスナーを用いて天井、壁または床面に固定される内装材。
【請求項９】
車両用である、請求項８に記載の内装材。
【発明の詳細な説明】
【技術分野】
【０００１】
本発明は、面ファスナーで取り付けられた内装材等を取り付け面から剥離する際に、取り付けた内装材等が割れたり裂けたりすることなく取り外すことが可能な雄型面ファスナーに関する。より具体的には、雄型面ファスナーとループ面ファスナーの面を重ね合わせて係合させると高い係合力が発現する雄型面ファスナーであって、そのような面ファスナーを用いて天井や壁面や床面等に取り付けた天井材や壁材や床材等の内装材を取り付け面から剥離する際に、面ファスナーの係合力の点で内装材が割れたり裂けたりすることなく容易に内装材を剥離することができる雄型面ファスナーに関する。
【背景技術】
【０００２】
従来から、物体の表面に対象物を取り付ける手段の一つとして、物体と対象物のいずれか一方の表面にフック型やきのこ型や鏃型の雄型係合素子を有する雄型面ファスナーを取り付けるとともに、もう一方の表面にループ状係合素子を有する雌型面ファスナーを取り付け、そして両方の面ファスナーを重ね合わせて両方の係合素子を係合させることにより、物体の表面に対象物を取り付ける方法が広く一般に用いられている。【０００３】
このような面ファスナーにより物体の表面に対象物を取り付ける際の作業として、まず物体の表面に一方の面ファスナーを取り付けるとともに対象物の表面にもう一方の面ファスナーを取り付け、そして両方の面ファスナーの表面を重ね合わせて押さえ付けて係合させて物体の表面に対象物を取り付ける方法が行われる。この際に所定の位置からズレて対象物が取り付けられた場合や方向を間違えて取り付けられた場合等には、一旦対象物を取り外して、再度、正確な位置に対象物を取り付け直す必要があり、係合力によっては取外す際に、対象物に割裂や変形等の破損を生じることがある。【０００４】
取り付けた対象物が自然にあるいは振動等により面ファスナーの係合が外れて対象物が物体から剥離することを防止するためには、面ファスナーの係合力が高い方が好ましい。しかし、その反面、係合力が高い場合には、上記したように、対象物を取り外す際に、対象物が割裂や変形等の損傷を生じ易いこととなる。一方、面ファスナーの係合力が低い場合には、対象物の損傷を伴うことなく取り外すことが可能であるが、その反面、自然にあるいは振動等により剥離を生じ易く、天井材等が自然落下して問題を生じることとなる。【０００５】
このようなことから、従来の面ファスナーの場合には、一般的に、係合力の高い面ファスナーが用いられており、取り外すときに係合力が強すぎるため対象物を破損してしまうという問題点を有していた。【０００６】
さらに、特に対象物が大きな形状である場合、例えば家屋の天井材や壁材、あるいは自動車における天井材やトランクルームの壁面材や床材等の場合には、一旦取り付けた対象物を取り外す為には多大な労力と手間を必要とし、さらに天井材や床材等を取外すときに一部を破損させた場合でも全て交換しなければならず費用が大きくなる。そのような事態とならないように慎重に取り外そうとすると時間が掛かり効率良く作業できないため、取り外しの際に容易に対象物を破損させない面ファスナーを提供することは極めて重要となる。【０００７】
天井材や床材の固定に雄型面ファスナーを使用することに関しては、我々は既に特許出願しており、それは公開されている（特許文献１）。同文献には、天井基材に天井材を固定するのに適した面ファスナーとして、係合素子の高さに対する係合素子最頂部から係合素子の係合用突起の下端部までの長さの比を大きくした、いわゆる頭が長く伸びた係合素子を緻密に有するものを用いることが報告されている。また、そのような構成によれば、面ファスナー同士を近づけて位置合わせの際に無用な係合が生じないことから位置合わせし易く、かつ係合後には高い係合力が得られることが記載されている。【０００８】
しかしながら、このような面ファスナーを用いても、位置ずれや方向を間違って誤着を生じる場合があり、そのような場合には、係合力が極めて高いことから、取り外し方によっては対象物を破損するおそれがある。【０００９】
本発明は、このように従来の雄型係合素子を有する面ファスナーは、重ね合わせて一旦係合させると、その後に取り外すと、取り付け対象物が割裂や変形等の損傷が生じ易く、取り外し作業が極めて困難であるという問題点を有していたことを解消し、取り外す際に取り付け対象物が割裂や変形等の損傷が少なく容易に剥がすことができ、かつ取り付けた後は高い係合力が得られる雄型面ファスナーを提供することにある。
【先行技術文献】
【特許文献】
【００１０】
【特許文献１】国際公開第ＷＯ２０１２/０１４６６７号パンフレット
【発明の概要】
【００１１】
本発明は、上記の課題を解決するものであり、その一局面は、樹脂からなる基板上に立ち上がる複数の雄型係合素子を有する面ファスナーであって、前記雄型係合素子が、前記基板から立ち上がるステムおよびステムの途中または先端から基板幅方向に突出する突起を有し、前記雄型係合素子が基板長さ方向に列をなしており、さらにそのような列が基板の幅方向に複数列並んでおり、前記基板の幅方向の中央部には下記（Ａ１）の雄型係合素子の列が存在し、その幅方向両隣部には下記（Ａ２）の雄型係合素子の列が存在している面ファスナーに関する。
（Ａ１）ステムから突出する突起が１段であって、かつその突出長が０．４ｍｍ以上である雄型係合素子。
（Ａ２）ステムから突出する突起がステムの上下方向に２段以上であって、かつその最上段の突出長が０．３５ｍｍ以下である雄型係合素子。
【００１２】
このような構成の面ファスナーにより、取り外しの際に対象物を損傷させることが少なく、取り外し作業が容易にできる。その結果、取り付け位置や方向が正確でないことによる取り付け直し作業や修理作業が容易となり、しかも取り付けた後においては、従来の面ファスナーと遜色のない係合力が得られる。
【図面の簡単な説明】
【００１３】
【図１】図１は、本発明の雄型面ファスナーの一例を模式的に示した斜視図である。
【図２】図２は、本発明の雄型面ファスナーの一例の一部を拡大して模式的に示した斜視図である。
【図３】図３は、本発明の面ファスナーの一例の一部を上面から見た状態を模式的に示した図である。
【図４】図４は、本発明の雄型面ファスナーを製造するのに用いられる押出ノズルの好適な一例の正面図である。
【発明を実施するための形態】
【００１４】
以下、図１〜図３を用いて本発明の雄型面ファスナーおよびその好適な実施形態を説明するが、本発明はこれらに限定されない。
【００１５】
なお、図面における主な符号は以下を示す。Ａ１：１段の突起を有する係合素子、Ａ２：２段以上の突起を有する係合素子、Ｂ：基板、Ｘ：基板幅方向、Ｙ：基板長さ方向、１：中央部、２：両隣部、Ｓ：係合素子のステム、Ｔ：係合素子の突起、Ｍ：係合素子のくっつき防止用突起、Ｈ：係合素子の高さ、Ｄ：係合素子の最頂部から最上段突起の下端部までの長さ、Ｗ：係合素子の列方向の厚さ。
【００１６】
図１は、本実施形態の雄型面ファスナーの一例を基板幅方向（Ｘ方向）の断面方向からみた斜視図であり、樹脂からなる基板（Ｂ）から複数の雄型係合素子（Ａ１およびＡ２）が立ち上がっており、かつそのような雄型係合素子（Ａ１およびＡ２）が基板長さ方向（Ｙ方向）に列をなしており、さらにそのような列が基板の幅方向（Ｘ方向）に複数列存在している。例えば、図１では、雄型係合素子（Ａ１およびＡ２）が１５列存在している面ファスナーが例示されている。
【００１７】
雄型係合素子（Ａ１およびＡ２）は、図２に示すように、基板（Ｂ）からほぼ垂直に立ち上がるステム（Ｓ）およびステムの途中または先端から基板幅方向（Ｘ方向）に突出する突起（Ｔ）を有している。そして、図２の係合素子（Ａ１およびＡ２）の場合にはステムの先端部にくっつき防止用突起（Ｍ）を有している。そして、本実施形態の面ファスナーでは、このような係合素子が複数個、基板の長さ方向（図２に示すＹ方向）に一定間隔をおいて列をなして並んでおり（すなわち突起が突出していない方向に列をなして並んでおり）、そのような列が基板幅方向（図２で示すＸ方向）に平行に複数列存在している（例えば、図２では３列のみ存在するものが例示されている）。
【００１８】
そして、本実施形態において重要な構成の一つは、図１に示すように、基板の幅方向（Ｘ方向）のほぼ中央部には下記（Ａ１）の雄型係合素子の列が存在し、その幅方向両隣部には下記雄型係合素子（Ａ２）の列が存在していることである。図１の例示においては、下記（Ａ１）の１段突起雄型係合素子の列が中央部に３列存在し、その両隣部に２段突起雄型係合素子（Ａ２）の列がそれぞれ６列存在している。
【００１９】
なお、Ａ１の雄型係合素子の列の両隣にＡ２の雄型係合素子の列が存在していることが本実施形態において重要である。片隣にしか存在していない場合には、雄型面ファスナーは、幅方向に方向性を有することとなるため、Ａ１の雄型係合素子の列が先に剥離されるように取り付けられた場合には、本発明の効果が得られない。また、本実施形態の雄型面ファスナーにおいて、Ａ１の雄型係合素子の列の両隣に存在するＡ２の雄型係合素子の列は左右同数である必要はない。
【００２０】
さらに本明細書で言う中央部という語は、基板幅方向の正確な中央という意味ではなく、雄型係合素子（Ａ１）の列を挟んでその両隣に雄型係合素子（Ａ２）の列が存在しているという程度の意味で用いている。
【００２１】
また、雄型係合素子（Ａ２）の突起に関しては、最も上段に存在する突起が係合に最も影響することから、最上段に存在する突起の突出長が本実施形態で規定する雄型係合素子（Ａ２）の突起の突出長である。
【００２２】
本実施形態の面ファスナーにおいて、（Ａ１）の雄型係合素子および（Ａ２）の雄型係合素子は下記の通り規定される：
（Ａ１）ステムから突出する突起が１段であって、かつその突出長が０．４ｍｍ以上である雄型係合素子。
（Ａ２）ステムから突出する突起がステムの上下方向に２段以上であって、かつその最上段の突出長が０．３５ｍｍ以下である雄型係合素子。
【００２３】
図１中、１は突起が１段の雄型係合素子（Ａ１）からなる中央部、２は突起が２段以上の雄型係合素子（Ａ２）からなる両隣部を表す。そして、上記（Ａ１）の１段の突起を有する雄型係合素子は、その突起のステムからの突出長が０．４ｍｍ以上であり、上記（Ａ２）の２段以上の突起を有する雄型係合素子は、そのステムからの最上段の突出長が０．３５ｍｍ以下である。
【００２４】
本実施形態において、突起の段数と突起の突出長も重要な構成である。すべての雄型係合素子が１段の突起しか有していない場合や、すべての雄型係合素子が２段以上の突起を有している場合や、１段と２段の突起を有する係合素子の存在する場所が逆となっている場合や、突出長が上記条件を満足していない場合には、損傷を伴うことなく剥離することが困難となり、あるいは係合力が不十分となる。本実施形態の面ファスナー場合には、１段の雄型係合素子（Ａ１）が存在している中央部で保持力を確保し、２段以上の雄型係合素子（Ａ２）が存在している両隣部で剥離の際の剥離し易さを確保していると考えられる。
【００２５】
１段の雄型係合素子（Ａ１）の突出長は０．４５〜１．０ｍｍの範囲であることが好ましい。また、２段以上の雄型係合素子（Ａ２）の最上段の突出長は０．１〜０．３ｍｍの範囲であることが好ましい。さらに、１段の雄型係合素子（Ａ１）の突出長さが、２段以上の雄型係合素子の突出長さより０．１５〜０．７ｍｍ長いことが好ましい。さらには、１段の雄型係合素子（Ａ１）の突出長が０．５〜０．８ｍｍの範囲であることが好ましい。また、２段以上の雄型係合素子（Ａ２）の最上段の突出長が０．１５〜０．２８ｍｍの範囲であるであることがより好ましい。
【００２６】
そして、本実施形態において、雄型係合素子（Ａ２）が２段以上の突起を有していることが重要であるが、５段以上となると下部に存在する突起が意味を成さなくなることから４段以内であるのが好ましく、もっとも好ましくは２段の突起を有する場合である。そして、雄型係合素子（Ａ１）および雄型係合素子（Ａ２）において、ステムを中央にして左右に突出する突起は左右対称である必要はなく、突起の高さや長さや段数が左右で相違していてもよい。
【００２７】
本実施形態において、好ましくは、雄型係合素子（Ａ２）が存在する両隣部の面積は、雄型係合素子が存在する中央部と雄型係合素子（Ａ２）が存在する両隣部の合計面積の５０〜９０％である場合である。この範囲であることにより、係合力と剥離し易さがより一層高度に達成される。より好ましくは、６０〜８５％の範囲にある場合である。ここで雄型係合素子（Ａ２）が存在する両隣部の面積と雄型係合素子（Ａ１）が存在する中央部と雄型係合素子（Ａ２）が存在する両隣部の合計面積の求め方は、ファスナーを上面から見て基盤に雄型係合素子（Ａ２）と（Ａ１）が自立している部位を合計面積（Ａ３）として、（Ａ２）／（Ａ３）×１００で雄型係合素子（Ａ２）の占有率で求める。
【００２８】
なお、本実施形態において、本発明の効果を損なわない程度に、雄型係合素子（Ａ１）が存在する領域や雄型係合素子（Ａ２）が存在する中央部や両隣部には、それぞれ、雄型係合素子（Ａ１）や雄型係合素子（Ａ２）の範疇に入らない雄型係合素子が一部存在していてもよい。
【００２９】
さらに本実施形態において、係合素子の密度が３０〜７０個／ｃｍ２であることが容易に剥離できる点で好ましい。より好ましくは、３５〜６０個／ｃｍ２の範囲である。
【００３０】
なお、本実施形態の面ファスナーを形成する雄型係合素子（Ａ１およびＡ２）について、係合用突起（Ｔ）および同突起の付根より上のステム部分と上記くっつき防止用突起（Ｍ）を合わせて係合素子のヘッド部と称することがある。したがって雄型係合素子は、サイドに係合用突起を有していないステム部と同ステム部より上に存在しているヘッド部からなると言い換えることもできる。
【００３１】
本実施形態の面ファスナーにおいて、雄型係合素子（Ａ１）および雄型係合素子（Ａ２）が、ともに、基板からの該係合素子の高さ（Ｈ）に対する該係合素子の最頂部から最上段突起の下端部までの長さ（Ｄ）の比（Ｄ／Ｈ）が、０．３５〜０．７５であることが無用な係合を生じないという観点から好ましい。具体的には、図１や図２に記載されているように、ステムの先端部にくっつき防止用突起（Ｍ）を有しているのが好ましい。
【００３２】
前記Ｄ／Ｈの値は、従来の雄型面ファスナーが０．３０以下であることを考慮すると、本実施形態で好適に用いられる雄型面ファスナーはヘッド部の大きな係合素子を有していることから、特異な形状であると言える。前記Ｄ／Ｈの値が大きいことから、剥離作業中に、せっかく剥離した部分が再度無用な係合を生じて、剥離作用により一層時間や手間を要することを防ぐことができる。
【００３３】
なお係合用突起（Ｔ）は、係合力を高めるために、基板に平行に、あるいは図２に示すように、平行より先端部が基板側に下がるような方向にステムから突出していてもよい。
【００３４】
雄型係合素子の高さが極めて低い場合、たとえば使い捨てオムツに使用される成形面ファスナーの場合には、（Ｄ／Ｈ）の値を小さくすると係合用突起が必然的に薄くなり、それにより係合用突起が簡単に曲がることとなり、必要な係合力が得られないことから、（Ｄ／Ｈ）の値を高くしたものも存在する。しかし、雄型係合素子の高さ（Ｈ）が１．２ｍｍを超えるような係合素子の場合には、（Ｄ／Ｈ）が０．２０〜０．３０の範囲のものが採用されており、（Ｄ／Ｈ）が０．３５を超えるようなものは殆ど存在しない。
【００３５】
図２は、本実施形態に用いられる雄型成形面ファスナーの好適な一例であるが、同図の雄型係合素子では、この（Ｄ／Ｈ）の値を高くするために、雄型係合素子の頂部にくっつき防止用突起（Ｍ）を設けている。もちろん、くっつき防止用突起は、雄型係合素子の頂部に設けられている必要はなく、係合用突起部分（Ｔ）から、基板から遠ざかる方向に突出していてもよい。さらに、くっつき防止用突起は１本の係合素子に１個である必要はなく、複数個存在していてもよい。
【００３６】
また、くっつき防止用突起は基板面に対して垂直である必要はなく、基板から遠ざかる方向に突出していればよい。さらにくっつき防止用突起は、各雄型係合素子に１個以上存在しているのが好ましいが、雄型係合素子の係合突起方向に隣り合う係合素子２〜３個に１個の割合であってもよい。また、このように雄型係合素子の頂部にくっつき防止用突起を設けたものの他に、Ｄ／Ｈの値を高くするために、雄型係合素子のヘッド部を極めて厚くしたものでも良い。
【００３７】
くっつき防止用突起（Ｍ）の高さあるいは雄型係合素子のヘッド部の厚さとしては、上記（Ｄ／Ｈ）が０．３５〜０．７５の範囲となるような値が好ましい。すなわち、（Ｄ／Ｈ）が０．３５〜０．７５の値となるように、ヘッド部の上にくっつき防止用突起を設けるか、あるいはヘッド部の厚さを厚くすればよい。（Ｄ／Ｈ）の値が０．３５未満の場合には、位置合わせ時や係合剥離時に不要な係合が生じやすく、逆に０．７５を超える場合には、本止め後においても強固な係合が妨げられ、所期の係合力が得られない。より好ましくは０．４０〜０．７０の範囲、最も好ましくは０．４５〜０．６５の範囲である。
【００３８】
くっつき防止用突起（Ｍ）を設ける場合には、くっつき防止用突起の先端部が尖っていると、面ファスナーの手触り感が悪くなるため、くっつき防止用突起は、図２に示すようにヘッド部上に丸みを帯びた形状で存在しているのが好ましい。なお、くっつき防止用突起は、ステムやヘッド部と同一の樹脂で構成されていることが好ましい。
【００３９】
また、係合用突起（Ｔ）がステムの両サイドに複数本上下方向に存在している場合には、本実施形態で言う、係合素子（Ａ１およびＡ２）の最頂部から係合用突起（Ｔ）の下端部までの長さ（Ｄ）は、もっとも上部に存在する係合用突起が対象となる。
【００４０】
上記したように、ステムの高さ（Ｈ）に対する係合素子（Ａ１およびＡ２）の最頂部から係合用突起（Ｔ）の下端部までの長さ（Ｄ）の割合（Ｄ／Ｈ）が位置合わせ時の無用な係合発生を阻止する上で好ましいが、この（Ｄ／Ｈ）の割合と同様に好適な条件として、雄型係合素子の基板被覆率が挙げられ、この値が２５〜５５％の範囲内であることが好ましい。
【００４１】
従来、一般に知られている雄型成形面ファスナーの場合には、係合素子の基板被覆率が１５〜２２％であることを考慮すると、本実施形態で好適な範囲である２５〜５５％という値は、極めて高いと言える。係合素子の基板被覆率が２５％未満の場合には、位置合わせ時に無用な係合が生じ易い。一方、５５％を越えると本止め後においても強固な係合が生じ難い。より好ましくは、２７〜４２％の範囲であり、さらに好ましくは２８〜４０％の範囲である。そして、本実施形態においては、雄型係合素子（Ａ１）が存在する中央部および雄型係合素子（Ａ２）が存在する両隣部がともに、上記基板被覆率を満足しているのが好ましい。
【００４２】
なお、本明細書でいう雄型係合素子の基板被覆率とは、雄型係合素子が立設されている基板部分の面積に対する雄型係合素子のヘッド部を上部から見た面積の割合である。具体的には、雄型係合素子が連続して存在する部分を上面から光学顕微鏡で写真を撮り、同写真から５０個の雄型係合素子が存在している任意の基板部を囲み、その囲った部分の面積（ｓ１）と、同部分に存在する５０個の雄型係合素子のヘッド部の上面の面積の合計（ｓ２）を求め、［（ｓ２）／（ｓ１）］×１００を算出することにより係合素子の基板被覆率が得られる。
【００４３】
図３は、係合素子が連続して存在する部分を上面から光学顕微鏡で撮った場合の模式図であり、同図中、Ｓがステム、Ｔが係合用突起、Ｂが基板をそれぞれ表す。また同図のＸ方向およびＹ方向は、図１〜図４のＸ方向（基板幅方向）、Ｙ方向（基板長さ方向）と合致している。
【００４４】
図３のように係合素子が基板上に規則正しく立設されている場合には、同図に示すように、１つの係合素子の端部を辺とし隣り合う係合素子の端部を辺とする四辺形を描き（図３において一点鎖線で示す四辺形）、その面積に占める１つの係合素子の上部から見た係合素子の面積（Ｓ＋２Ｔ）の割合を求めることにより係合素子の基板被覆率が求められる。なお、２段以上の係合突起を有する係合素子の場合には、そのもっとも広く張り出している突起で基板被覆率を測定する。
【００４５】
また、雄型係合素子の係合用突起と、同突起方向（すなわち図に示すＸ方向）に隣り合う雄型係合素子の係合用突起との間隔は０．６〜２．５ｍｍの範囲が適当である。前記間隔が０．６ｍｍより狭い場合には、充分な係合力が得られず、また２．５ｍｍより広い場合には、上記した雄型係合素子の基板被覆率を達成することが困難となる。
【００４６】
また、雄型係合素子の高さ（Ｈ）としては、１．２〜３．５ｍｍの高さが好ましい。雄型係合素子の高さが１．２ｍｍ未満の場合には、充分な係合力が得られず、また３．５ｍｍを超える場合には、雄型係合素子が倒れやすくなり、軽い力でループ状係合素子に引っ掛かり易くなり好ましくない。より好ましくは１．５〜３．０ｍｍの範囲である。
【００４７】
さらに、係合素子の係合素子列方向（基板長さＹ方向）の厚さ（Ｗ）は、雄型係合素子の高さ（Ｈ）の０．１５〜０．６倍の範囲が好ましい。０．１５倍未満の場合には、雄型係合素子の強度が低くなり充分な係合力が得られず、また０．６倍を超える場合も、ループ状係合素子との係合が困難となり、充分な係合力が得られない。より好ましくは０．１８〜０．５倍の範囲である。
【００４８】
さらに、雄型係合素子のステム部の太さとしては、上記係合素子の係合素子列方向の厚さと同一の理由により、基板に平行な面での断面積が０．０９〜０．４ｍｍ２の範囲が好ましい。
【００４９】
なお、基板（Ｂ）の厚さとしては、特に限定されないが、０．１５〜０．８ｍｍの範囲が適切である。また、係合素子密度としては、Ａ１が存在する中央部およびＡ２が存在する両隣部ともに、２０〜６０個／ｃｍ２の範囲が好ましく、特に４０〜５０個／ｃｍ２がより好ましい。
【００５０】
本実施形態の面ファスナーにおいて、基板の幅方向中央部には、１段の突起を有する雄型係合素子（Ａ１）の列が存在しているが、雄型係合素子（Ａ１）の列は１列であってもよいが、好ましくは２〜１０列存在している場合であり、より好ましくは３〜６列存在している場合である。
【００５１】
そして、そのような雄型係合素子（Ａ１）が存在する中央部の両隣には、２段以上の突起を有する雄型係合素子（Ａ２）の列からなる両隣部が存在している。雄型係合素子（Ａ２）の列は左右合計で２列以上存在していることが好ましく、より好ましくは左右それぞれに３〜２０列、さらに好ましくは左右それぞれに４〜１２列存在している場合である。
【００５２】
本実施形態の面ファスナーにおいて、基板（Ｂ）および雄型係合素子（Ａ１およびＡ２）は、ともに樹脂からなることが好ましい。基板（Ｂ）と雄型係合素子（Ａ１およびＡ２）は別々の樹脂から形成されていても良いが、生産性の点から通常は同一の樹脂から構成されているのが好ましい。
【００５３】
用いられる樹脂に関しては、特に限定されず、通常の成形に用いられる樹脂、例えば、ポリエチレン、ポリプロピレン等のポリオレフィン系樹脂、ナイロン６やナイロン６６等のナイロン系樹脂、ポリエチレンテレフタレート、ポリブチレンテレフタレート、ポリ乳酸等のポリエステル系樹脂、ポリ塩化ビニル系樹脂、スチレン系樹脂、アクリル系樹脂、エラストマー系の樹脂等が挙げられる。なかでも、ポリエステル系、ポリオレフィン系、ポリスチレン系、ポリウレタン系等のエラストマー樹脂が好ましく、もっとも好ましくはポリエステル系のエラストマーであり、このエラストマーの場合には、対象物を破損することがより一層少なく、かつ係合相手のループ状係合素子を切断することなく剥離することができるという利点がある。
【００５４】
ポリエステル系のエラストマーとは、例えば、ジカルボン酸成分としてテレフタル酸またはその誘導体を用い、ジオール成分として１，４−ブタンジオールとポリ（オキシテトラメチレン）グリコールまたはそれらの誘導体を用いて得られるものである。ポリエステルエラストマー中における［ポリ（オキシテトラメチレン）］テレフタレート基の割合が４０〜７０重量％であるものがより好ましい。また上述したような樹脂は単独で、あるいは２種以上をブレンドして用いられていてもよい。
【００５５】
次に、本実施形態の面ファスナーの製造方法について説明する。
【００５６】
まず、図４に示すようなスリットを有するノズルから樹脂を溶融押出し、冷却して、基板表面に、基板に対して直立しかつ長さ方向に連続しているキノコ状係合素子断面を有する複数の列条を有するテープ状物を成形する。図４に示すＢが基板を形成することとなる線状スリットであり、そしてＡが雄型係合素子を形成することとなる係合素子用スリットである。図４のようなスリットを用いた場合には、基板表面に直立し、くっつき防止用突起を有する雄型係合素子用列条が９本等間隔で存在しているテープ状物が得られる。
【００５７】
列条の本数としては、延伸した後のテープ幅１ｃｍ当たり５〜１５本が好ましい。また、テープ幅としては２０〜５０ｍｍが好ましい。そして、中央部の３本が雄型係合素子（Ａ１）用スリットでその両隣部のそれぞれ３本が雄型係合素子（Ａ２）用スリットである。
【００５８】
次に、得られたテープ状物の表面に存在する係合素子用列条に、該列条長さ方法を横切る方向、好ましくは直交する方向に、小間隔で該列条の先端から付け根付近まで切れ目を入れる。切れ目の間隔としては０．２〜０．８ｍｍ、特に０．４〜０．６ｍｍの範囲が適切である。
【００５９】
次いで、テープ状物を長さ方向に延伸する。延伸倍率としては、延伸後のテープ状物の長さが元のテープ状物長さの１．３〜３．５倍、より好ましくは２．０〜３．０倍となる程度が採用される。この延伸により、列条に入れられた切れ目が広がり、列条が独立した多数の雄型係合素子の列となる。
【００６０】
なお、基板からの係合素子の高さ（Ｈ）に対する係合素子の最頂部から該突起下端部までの長さ（Ｄ）の比（Ｄ／Ｈ）の値を高くするためには、図４に示す係合素子用スリット（Ｅ）のヘッド部分を厚くするか、あるいは図４に示すようにステムの上にくっつき防止用突起に対応する切欠部（Ｍ）を設ければよい。
【００６１】
また、係合素子の基板被覆率を高くするためには、図４に示すノズルの係合素子用スリットのヘッド部分を両翼に大きく張り出しているようにすることにより、また隣り合う係合素子用スリットの間隔を狭くすることにより、さらには延伸倍率を低くすること等により達成できる。
【００６２】
本実施形態の雄型成形面ファスナーと係合するループ面ファスナーとしては、通常のループ状係合素子を有する面ファスナーが特に限定なく用いられる。たとえば、織物基布の表面にマルチフィラメント糸からなるループ状係合素子を存在させた織物ループ面ファスナーが好適に用いられる。
【００６３】
ループ状係合素子を構成するマルチフィラメント糸としては、１０〜５０ｄｔｅｘのフィラメントが５〜２５本集束したマルチフィラメント糸が好ましく、またループ状係合素子の高さとしては１．５〜５ｍｍの範囲が好ましい。
【００６４】
本実施形態の雄型面ファスナーは、誤った位置に取り付けた場合でも、損傷を伴うことなく取り外すことができ、そして取り付け後には強固な係合が得られることから、例えば、壁材、床材、天井材等の分野に好適に用いられる。
【００６５】
特に、前記したように、自動車の生産の際に、一定速度で流れている生産ラインにおいて、自動車の天井基材に内装材である天井材を固定する作業や自動車のトランクルーム用位置にトランクルームを形成する成形材を固定する作業において、固定する位置を間違えると、係合を一旦剥がして再度固定する作業が必要となり、そのために、生産ラインに混乱が生じたり、ライン速度を落としたりするなどの対応が必要となるが、本実施形態の雄型成形面ファスナーは、ループ面ファスナーと組み合わせて、天井基材に取り付ける際の、あるいはトランクルーム形成用成形材を取り付ける際の、取り付け手段として用いると、不適切な位置に係合させたとしても、剥離の際に容易に剥がすことができ、修正が可能となり、ラインを停止したり速度を遅くする必要がなくなる。
【００６６】
また、家屋等の内装工事において、天井材や壁材に本実施形態の雄型面ファスナーとループ面ファスナーの組み合わせを用いると、位置ズレを生じた天井材や壁材を取り外す際に、天井材や壁材が損傷することを防ぐことができ、特に取り付ける対象物が大きな形状である場合には、本実施形態の雄型面ファスナーを用いる効果は非常に大きい。
【００６７】
このように本実施形態の雄型面ファスナーは、面積の大きい対象物を所定の位置に固定する際の固定手段として極めて優れており、たとえば面積が０．１ｍ２以上、特に０．２ｍ２以上のシート、あるいは板状物が取り付け対象物である場合に特に優れた効果を発揮する。
【００６８】
なお、取り付け対象物を剥がす際には、取り付け対象物の端部と基材の隙間に手や器具を挿入して剥離する方法が用いられることから、本実施形態の雄型面ファスナーは、取り付け対象物の端部と面ファスナーの係合素子列が平行となるように取り付けられるのが、本実施形態の雄型面ファスナーの効果を発揮する上で好ましい。
【００６９】
本実施形態の雄型面ファスナーは、接着剤や粘着剤によりあるいは融着や縫製、ホッチキス等により対象物の裏面あるいは基材表面に取り付けられ、一方、ループ面ファスナーも同様に、接着剤や粘着剤により、あるいは融着や縫製、ホッチキスにより対象物の裏面や基材表面に取り付けられる。
【００７０】
本明細書は、上述したように様々な態様の技術を開示しているが、そのうち主な技術を以下に纏める。
【００７１】
本発明の一局面に関する面ファスナーは、樹脂からなる基板上に立ち上がる複数の雄型係合素子を有する面ファスナーであって、前記雄型係合素子が、前記基板から立ち上がるステムおよびステムの途中または先端から基板幅方向に突出する突起を有し、前記雄型係合素子が基板長さ方向に列をなしており、さらにそのような列が基板の幅方向に複数列並んでおり、前記基板の幅方向の中央部には下記（Ａ１）の雄型係合素子の列が存在し、その幅方向両隣部には下記（Ａ２）の雄型係合素子の列が存在していることを特徴とする。
（Ａ１）ステムから突出する突起が１段であって、かつその突出長が０．４ｍｍ以上である雄型係合素子。
（Ａ２）ステムから突出する突起がステムの上下方向に２段以上であって、かつその最上段の突出長が０．３５ｍｍ以下である雄型係合素子。
【００７２】
このような構成により、取り外しの際に対象物を損傷させることが少なく、取り外し作業が容易にできる。その結果、取り付け位置や方向が正確でないことによる取り付け直し作業や修理作業が容易となり、しかも取り付けた後においては、従来の面ファスナーと遜色のない係合力が得られる。
【００７３】
また、上記の面ファスナーにおいて、雄型係合素子（Ａ２）が存在する両隣部の面積が、雄型係合素子（Ａ１）が存在する中央部と雄型係合素子（Ａ２）が存在する両隣部の合計面積の５０〜９０％であることが好ましい。それにより、面ファスナーの係合力がより一層高度に達成されると考えられる。
【００７４】
また、上記面ファスナーにおいて、雄型係合素子（Ａ１）が２〜１０列存在する中央部の両隣に雄型係合素子（Ａ２）が３〜２０列存在する両隣部が存在していることが好ましい。それにより、面ファスナー取外しの際に対象物を破損することなく容易に取外すことができるという利点がある。
【００７５】
さらに、上記の面ファスナーにおいて、雄型係合素子（Ａ１）および雄型係合素子（Ａ２）が、ともに、基板からの該係合素子の高さ（Ｈ）に対する該係合素子の最頂部から最上段突起の下端部までの長さ（Ｄ）の比（Ｄ／Ｈ）が０．３５〜０．７５であることが好ましい。そのような構成によれば、位置合わせ時等における無用な係合を生じないという利点がある。
【００７６】
さらに、上記の面ファスナーにおいて、前記雄型係合素子の基板被覆率が２５〜５５％であることが好ましい。そのような構成によっても、位置合わせ時等における無用な係合を生じないという利点と十分な係合力を得ることができる利点がある。
【００７７】
また、上記の面ファスナーにおいて、面ファスナーの雄型係合素子密度が中央部および両隣部ともに３０〜７０個／ｃｍ２の範囲であることが好ましい。それにより、必要に応じて容易に剥離できるという利点がある。
【００７８】
さらに、前記基板および前記雄型係合素子を形成する樹脂がポリエステル系エラストマーであることが好ましい。それにより、対象物を破損することがより一層少なく、かつ係合相手のループ状係合素子を切断することなく剥離することができるという利点がある。
【００７９】
さらに本発明の他の局面に関する内装材は、上記の面ファスナーを用いて天井、壁または床面に固定される内装材である。特に、天井用内装材（以下、単に天井材と証する場合がある。）や壁用内装材（以下、単に壁材と称する場合がある。）や床用内装材（以下、単に床材と称する場合がある。）を天井や壁面や床面に固定する際の固定材として使用されることが好ましい。より詳細には、天井基材に天井材を固定する場合に、基材と天井材のいずれかに一方にループ面ファスナーを取り付け、他方にループ面ファスナーと係合可能な上記雄型面ファスナーを取り付けて、両者を係合させることにより天井基材に天井材を固定する等の内装材に関する。より好ましくは車両用に使用する上記内装材である。
【００８０】
さらには、本発明の面ファスナーは、その係合素子列が取り付け対象物の端部に平行になるように対象物に取り付けられている場合により効果を発揮する。特に、このような対象物を剥離する際には、対象物の端部の隙間に手や剥離に使用する道具を挿入して雄型面ファスナーの両隣部の一方の雄型係合素子（Ａ２）からまず剥離させ、次に雄型係合素子（Ａ１）を剥離させ、そして最後にもう一方の両隣部の雄型係合素子（Ａ２）を剥離させるようにすることにより、対象物を取り外すのが、本発明の面ファスナーの効果を発現させる上で好ましい。
【実施例】
【００８１】
以下、実施例により本発明を詳細に説明する。なお、実施例中、係合力はＪＩＳ  Ｌ３４１６に記載されている方法に準じて、係合面を垂直方向及び割裂剥離方向に剥離するようにして測定した。【００８２】
本発明者等は、通常係合させる際の押圧について観測したところ、約９００ｇ／ｃｍ２程度であることを確認し、この事実から押圧９００ｇ／ｃｍ２で雄型面ファスナーとループ面ファスナーの係合させたときに発生する係合力を調査した。またクリープ耐熱試験をクラレファスニング法にて実施した。【００８３】
クラレファスニング法：雄型面ファスナーとループ面ファスナーを６ｃｍ２係合させ９０℃雰囲気下で面直方向に２ｋｇ荷重を掛けた状態で２４時間養生させ２４時間後落下しなければ合格とする。【００８４】
実施例１
［雄型面ファスナーの製造］
図４に示すようなノズルを用いて、ポリエステルエラストマー（東レデュポン社製ハイトレル６３７７）を押し出し、冷却して、長さ方向に連続しているキノコ状係合素子断面を有する複数の列条を有するテープ状物を成形した。該列条の本数は１５本で、図１に示すような、ポリエステルエラストマーからなる基板（Ｂ）の上に、同じくポリエステルエラストマーからなる雄型係合素子として、１段の突起を有する雄型係合素子（Ａ１）用の列条が中央部に３列と２段の突起を有する雄型係合素子（Ａ２）用の列条がその両隣部に各６列配置している。テープ状物の幅は４０ｍｍであった。【００８５】
そして、該列条に、該列条長さ方向に直交する方向に、０．５ｍｍ間隔で該列条の先端から付け根付近まで切れ目を入れた。次いで、テープ状物を長さ方向に２．２倍延伸した。【００８６】
得られた雄型面ファスナーの係合素子高さ（Ｈ）はＡ１およびＡ２ともに２．６ｍｍ、係合素子の最頂部から最上段突起の下端部までの長さ（Ｄ）はＡ１およびＡ２ともに１．０ｍｍ、雄型係合素子の係合用突起と、同突起方向（すなわち図２に示すＸ方向）に隣り合う係合素子の係合用突起との間隔（Ａ２の場合は下段の係合用突起）はＡ１およびＡ２ともに０．７ｍｍ、係合用突起の突出長さは１段の係合素子（Ａ１）が０．６１ｍｍ、２段の係合素子（Ａ２）の上段が０．２２ｍｍであり、雄型係合素子の係合素子列方向の厚さは０．５ｍｍ、係合素子のステム部の太さはＡ１およびＡ２ともに０．３ｍｍ２、基板（Ｂ）の厚さは０．３ｍｍ、係合素子密度は、中央部および両隣部ともに５０個／ｃｍ２で、基板被覆率は３５％であった。【００８７】
なお、２段の係合素子（Ａ２）に関しては、下段に存在している係合用突起の大きさを上段に存在している係合用突起よりも長くすることにより、１段の係合素子（Ａ１）が存在する領域の基板被覆率と２段の係合素子（Ａ２）が存在する領域の基板被覆率を同一となるようにした。雄型係合素子（Ａ２）が存在する両端両隣部の面積は、雄型係合素子（Ａ１）が存在する中央部と雄型係合素子（Ａ２）が存在する両隣部の合計面積の７４．３％であった。【００８８】
［ループ面ファスナーの製造］
地経糸として、ポリエチレンテレフタレートからなる１６７デシテックスで３０フィラメントからなるマルチフィラメント糸、地緯糸として、ポリエチレンテレフタレートからなる９９デシテックスで２４フィラメントからなるマルチフィラメント糸、ループ状係合素子用糸として、ポリブチレンテレフタレートからなる２６５デシテックスの７フィラメントからなるマルチフィラメント糸（１フィラメントの太さ３８デシテックス）を用い、織密度を、地経糸（ループ状係合素子用糸を含む）７５本／ｃｍ、地緯糸２０本／ｃｍとし、平織で面ファスナー用生機を作製した。ループ状係合素子は、地緯糸を１本潜り、次の地緯糸上に出てくる毎にループを形成するようにし、かつ地経糸とは交差しないようにした。【００８９】
得られた生機を１６０℃で熱処理し、裏面にポリウレタン溶液を固形分３５ｇ/ｍ２塗布し、乾燥させて、ループ面ファスナーを得た。【００９０】
得られたループ面ファスナーのループ状係合素子密度は１３１個／ｃｍ２であり、ループ状係合素子のループ面はいずれも地緯糸方向を向いていた。ループ状係合素子の高さは２．２ｍｍであり、いずれのループ状係合素子もマルチフィラメントの束状態を保ったままであり、束から分かれて存在するフィラメントはほとんど見当たらなかった。【００９１】
得られた雄型面ファスナーをプラスチック板に、面ファスナーの基板長さ方向が板の端部と平行になるように、貼り付けた。一方、この雄型面ファスナーと係合させる面ファスナーとして、前記したループ面ファスナーを用いた。そして、両方の面ファスナーを重ね合わせ、押圧９００ｇ／ｃｍ２で押え付け、板端部からの割裂剥離強力と面直強力をそれぞれ測定、およびクリープ耐熱試験を実施した。【００９２】
その結果、割裂剥離強力は１０．５Ｎ／ｃｍ２、面直係合は初回２８．３Ｎ／ｃｍ２、５回後１９．６Ｎ／ｃｍ２。クリープ試験は２４時間保持した。これらの結果から、この雄型成形面ファスナーは、面直強力は強く、割裂剥離強力は面直強力の１／３程度で取外し作業性が良いことが確認された。【００９３】
実施例１の雄型面ファスナーを、サンルーフ仕様の自動車の製造時に自動車のサンルーフ用に空けた開口部を有する天井用内装材の裏面に、開口部に沿って間隔をあけて接着剤で取り付けた。一方車体の天井部の鉄板に上記ループ面ファスナーを接着剤で取り付け、そして両者を係合させ、最適場所を決め、天井用内装材を押しつけたところ、十分な係合力で両者は係合固定されていた。取り外しも天井材の変形、破損なく容易に短時間で取外すことが出来ることが確認できた。【００９４】
比較例１
上記実施例１において、雄型面ファスナーを、すべての雄型係合素子が１段の雄型係合素子（Ａ１）である雄型面ファスナー（すなわち２段の雄型係合素子が存在していない雄型面ファスナー）に変更した。それ以外は実施例１と同様にした。得られた雄型面ファスナーを実施例１と同様のループ面ファスナーと係合させ、その際の割裂剥離強力及び面直強力、クリープ耐熱試験を測定した。【００９５】
その結果、割裂剥離強力１８．２Ｎ／ｃｍ２で面直強力の初回３４．２Ｎ／ｃｍ２、５回後１９．７Ｎ／ｃｍ２、クリープ耐熱試験は２４時間保持し、これらの性能においては十分に満足できる結果であった。【００９６】
しかしながら、割裂剥離測定の際にプラスチック板に曲がりが生じた。さらに、実際の天井材の固定に使用した場合には、天井材を剥がす際に、一部の天井材に、割れや裂け、曲がり等の破損が生じた。【００９７】
実施例２〜３
上記実施例１において、雄型面ファスナーの列数を変更する以外は実施例１と同様にして雄型成形面ファスナーを製造した。すなわち、実施例２では、中央部の２列が１段の係合素子（Ａ１）で、その両隣部にそれぞれ４列の２段の係合素子（Ａ２）が存在している雄型面ファスナーを製造した。また、実施例３では、中央部の４列が１段の係合素子（Ａ１）で、その両隣部に２段の係合素子（Ａ２）７列がそれぞれ存在している雄型面ファスナーを製造した。それぞれの雄型面ファスナーを、上記実施例１と同様にループ面ファスナーと係合させ、その際の割裂剥離強度及び面直強度を測定し、さらにクリープ耐熱試験を行った。その結果を表１に示す。【００９８】
さらに、実施例２および３の雄型面ファスナーを用いて実施例１と同様に天井材に用いたところ、いずれの雄型面ファスナーを用いても、剥離の際に、天井材を破損することがなかった。なお、２段の係合素子の下の係合用突起の太さを大きくすることにより、実施例１の基板被覆率となるようにした。【００９９】
【表１】
0006517828.tif 000002
【０１００】
比較例２
上記実施例１において、雄型係合素子を全て２段の雄型係合素子（Ａ２）に変更する以外は実施例１と同様して、雄型面ファスナーを作製し、得られた雄型面ファスナーを実施例１と同様のループ面ファスナーと係合させた。そして、その際の割裂剥離強度及び面直強度を測定し、さらにクリープ耐熱試験を行った。その結果を下記表２に示す。表２から明らかなように、クリープ耐熱試験の点で劣っており、体育館等の天井材の固定に使用した場合には、振動や屋根からの熱により場合により落下の恐れがあることが確認された。【０１０１】
比較例３
上記実施例１において、１段の雄型係合素子（Ａ１）と２段の雄型係合素子（Ａ２）の場所を変更、すなわち１段の雄型係合素子（Ａ１）が存在していた場所に２段の雄型係合素子（Ａ２）、２段の雄型係合素子（Ａ２）が存在していた場所に１段の雄型係合素子（Ａ１）を配置する以外は実施例１と同様して、雄型面ファスナーを作製した。つまり、中央部に２段の雄型係合素子（Ａ２）を配置し、その両隣部には１段の雄型係合素子（Ａ１）を配置した。【０１０２】
得られた雄型面ファスナーを実施例１と同様のループ面ファスナーと係合させ、その際の割裂剥離強度及び面直強度、クリープ耐熱試験を測定した。その結果を表２に示す。表２から明らかなように、割裂剥離強力が高すぎ、天井材に使用した場合には、比較例１と同様に剥離の際に天井材の破損が生じた。【０１０３】
比較例４
上記実施例１において、２段の雄型係合素子（Ａ２）の上段の係合用突起の突出長さを０．４５ｍｍと変更する以外は実施例１と同様にして、雄型面ファスナーを作製した。【０１０４】
得られた雄型面ファスナーを実施例１と同様のループ面ファスナーと係合させ、その際の割裂剥離強度及び面直強度、クリープ耐熱試験を測定した。その結果を表２に示す。表２から明らかなように、割裂剥離強力が高すぎ、天井材に使用した場合には、比較例１と比べると若干の改良は見られるものの、比較例１と同様に天井材の破損が生じた。【０１０５】
比較例５
上記実施例１において、１段の雄型係合素子（Ａ１）の係合用突起の突出長さを０．３５ｍｍと変更する以外は実施例１と同様にして、雄型面ファスナーを作製した。得られた雄型面ファスナーを実施例１と同様にループ面ファスナーと係合させ、その際の割裂剥離強度及び面直強度を測定し、さらにクリープ耐熱試験を行った。【０１０６】
その結果を表２に示す。表２から明らかなように、クリープ耐熱試験が低く、天井材に使用した場合には、振動等により落下する恐れが容易に予測された。【０１０７】
【表２】
0006517828.tif 000003
【０１０８】
実施例４
上記実施例１において、１段の雄型係合素子（Ａ１）の係合用突起の突出長さを０．４５ｍｍと変更する以外は実施例１と同様にして、雄型面ファスナーを作製した。得られた雄型面ファスナーを実施例１と同様にループ面ファスナーと係合させ、その際の割裂剥離強度及び面直強度を測定し、さらにクリープ耐熱試験を行った。【０１０９】
その結果を表３に示す。同表から明らかなように、割裂剥離強度および面直強度がともに実施例１より若干劣るものの、実用上は問題なかった。また、天井材に使用した場合には、剥がす際に天井板が割れや裂けや曲がりが発生することがなく、さらに振動等により落下する恐れもなかった。【０１１０】
実施例５
上記実施例１において、２段の雄型係合素子（Ａ２）の上段の係合用突起の突出長さを０．３２ｍｍと変更する以外は実施例１と同様にして、雄型面ファスナーを作製した。得られた雄型面ファスナーを実施例１と同様にループ面ファスナーと係合させ、その際の割裂剥離強度及び面直強度を測定するとともにクリープ耐熱試験を行った。【０１１１】
その結果を表３に示す。同表から明らかなように、割裂剥離強力が実施例１よりわずかに高く、剥離する際に慎重を要したものの、天井材が剥離の際に破損することはなかった。【０１１２】
【表３】
0006517828.tif 000004
【０１１３】
この出願は、２０１４年９月２２日に出願された日本国特許出願特願２０１４−１９２６０７を基礎とするものであり、その内容は、本願に含まれるものである。【０１１４】
本発明を表現するために、前述において図面等を参照しながら実施形態を通して本発明を適切かつ十分に説明したが、当業者であれば前述の実施形態を変更及び／又は改良することは容易になし得ることであると認識すべきである。したがって、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【産業上の利用可能性】
【０１１５】
本発明は、面ファスナーの技術分野において、広範な産業上の利用可能性を有する。
【図１】
0006517828.tif 000005
【図２】
0006517828.tif 000006
【図３】
0006517828.tif 000007
【図４】
0006517828.tif 000008